СОСТАВ ДЛЯ СТЕКЛЯННОЙ ЕМКОСТИ

1. В емкости из флинтгласа улучшение для блокирования проникновения УФ излучения в емкость с одновременным обесцвечиванием стекла емкости,
где стеклянная емкость включает оксид ванадия и оксид селена, присутствующие в стекле емкости, и при этом количество сохраненного в указанной емкости оксида ванадия составляет от 0,01 до 0,14 вес.%, а количество сохраненного оксида селена составляет от 0,0125 до 0,025 вес.%.
2. Емкость по п.1, в которой оксид ванадия присутствует в количестве около 0,1 вес.%, и оксид селена присутствует в количестве около 0,025 вес.%.
3. Емкость по п.1, в которой оксид серы присутствует в стекле емкости в количестве от 0,03 до 0,3 вес.%.
4. Емкость по п.1, в которой оксид ванадия присутствует в количестве около 0,1 вес.%, оксид селена присутствует в количестве около 0,025 вес.% и оксид серы присутствует в количестве около 0,2 вес.%.
5. Емкость по п.1, которая имеет прозрачность, характеризующуюся пропусканием от 0 до 2% при длине волны от 340 нм до 350 нм, прозрачность, характеризующуюся пропусканием от 60 до 75% при длине волны от 390 нм до 410 нм, при этом емкость не пропускает ультрафиолетовое излучение до около 345 нм.
6. Способ изготовления стеклянных емкостей, включающий стадии:
приготовление состава стекольной шихты, включающего материалы основного известково-натриевого стекла, и включающего оксиды ванадия и селена, в котором оксид ванадия присутствует в количестве от 0,03 до 0,1 вес.% и оксид селена присутствует в количестве 0,03 до 0,1 вес.%;
плавление состава стекольной шихты в печи стекломассы с получением расплавленной стекольной шихты;
получение стеклянных емкостей из расплавленной стекольной шихты; и
отжиг стеклянных емкостей.
7. Способ по п.6, в котором комбинация оксидов ванадия и селена производит незеленый вид стеклянных емкостей и улучшает блокирование ультрафиолетового излучения в емкостях, при этом способ осуществляют без нагревания стеклянных емкостей до температуры наводки, и в котором состав стекольной шихты, по существу, не содержит мышьяк, оксиды мышьяка и шестивалентный хром.
8. Способ по п.6, в котором каждый из оксидов ванадия и селена присутствует, по существу, в равном количестве.
9. Способ по п.6, в котором количество каждого из оксидов ванадия и селена составляет около 0,1 вес.%.
10. Способ по п.6, в котором состав стекольной шихты также включает до 0,4 вес.% оксида серы.
11. Стеклянная емкость, произведенная способом по п.6.
12. Способ изготовления стеклянных емкостей, включающий стадии: приготовление состава стекольной шихты, включающего материалы основы известково-натриевого стекла, и включающего оксиды ванадия и селена в приблизительно равном количестве;
плавление состава стекольной шихты в печи стекломассы с получением расплавленной стекольной шихты;
получение стеклянных емкостей из расплавленной стекольной шихты; и
отжиг стеклянных емкостей.
13. Способ по п.12, в котором оксиды ванадия и селена присутствуют суммарно в количестве от 0,035 до 0,25 вес.%, и в котором состав стекольной шихты также включает оксид серы в количестве от 0,005 до 0,35 вес.%.
14. Способ по п.12, в котором количество каждого из оксидов ванадия и селена составляет около 0,1 вес.%.
15. Стеклянная емкость, произведенная способом по п.12.